БЕТОННАЯ СМЕСЬ
CONCRETE MIXTURE

Изобретение относится к промышленности строительных материалов, в частности к производству облегченных бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении водостойкости бетона.
Технический результат достигается тем, что бетонная смесь, содержащая портландцемент, крошку газонаполненной пластмассы с размером частиц до 10 мм, воду, дополнительно содержит нарезанное на отрезки 10-50 мм капроновое волокно и суперпластификатор С-3, при следующем соотношении компонентов, объемные %: портландцемент 23,0-25,0; крошку газонаполненной пластмассы с размером частиц до 10 мм 46,7-47,6; нарезанное на отрезки 10-50 мм капроновое волокно 5,0-10,0; суперпластификатор С-3 0,3-0,4; вода 20,0-22,0.
Примеры составов бетонной смеси приведены в таблице.
Таблица
Компоненты
Содержание, объемные %:
состав №1
состав №2
состав №3
Портландцемент
23,0
24,0
25,0
Крошка газонаполненной пластмассы с размером частиц до 10 мм
46,7
47,15
47,6
Нарезанное на отрезки 10-50 мм капроновое волокно
10,0
7,5
5,0
Суперпластификатор С-3
0,3
0,35
0,4
Вода
20,0
21,0
22,0
Коэффициент размягчения 0,6-0,7
0,6-0,7
0,6-0,7
Для получения крошки отходы пенополистирола, пенополиэтилена и других газонаполненных пластмасс (обрезки, бракованные или отслужившие свой срок изделия) измельчают для получения частиц размером до 10 мм. Такие частицы имеют неровную шероховатую поверхность, что в составе бетонной смеси улучшает их адгезию с цементным камнем.
Для приготовления бетонной смеси портландцемент смешивают с водой и супепластификатором С-3, а затем при перемешивании вводят крошку газонаполненной пластмассы с размером частиц до 10 мм и нарезанное на отрезки 10-50 мм капроновое волокно. Полученную бетонную смесь укладывают в металлические (предварительно смазанные машинным маслом) формы и оставляют до затвердевания. Изделия извлекают из форм и транспортируют на склад готовой продукции.
Изделия, полученные из бетонной смеси, могут быть использованы при возведении складских помещений, гаражей.
Источник информации
1. Патент №2083523 РФ, C04B 28/04, 1997.